(57)【要約】【課題】積層型の電子部品に関し、その高集積化、小型化、高信頼性化等に寄与し得る、当該電子部品構成用のシートを提供する。【解決手段】積層型の電子部品を形成する際に用いられる電子部品の各層として用いられるシートについて、これを少なくとも３種類の、それぞれ異なった物性を有する部分からなる構成とする。【選択図】  図１
2004247679.tif 000002
【特許請求の範囲】
【請求項１】
積層型の電子部品を形成する際に用いられる電子部品の各層として用いられるシートであって、
前記シートは少なくとも３種類の、それぞれ異なった物性を有する部分を有することを特徴とするシート。
【請求項２】
前記シートは、前記シートが延在する平面方向において、前記異なった物性を有する部分がそれぞれ形成されることを特徴とする請求項１記載のシート。
【請求項３】
前記シートは、前記シートの厚み方向において、前記異なった物性を有する部分が形成されることを特徴とする請求項１記載のシート。
【請求項４】
前記異なった物性を有する部分の全て、あるいは前記部分における特定の一つの部分を除く全ては、電着処理によって形成されることを特徴とする請求項１乃至３記載のシート。
【発明の詳細な説明】
【０００１】
【発明の属する技術の分野】
本発明は、積層コンデンサ、積層インダクタ、いわゆる多層配線基板等、積層型の電子部品に関する。より詳細には、これら積層型電子部品を構成する単一の層（シート）に関するものである。
【０００２】
【従来技術】
【特許文献１】特開２００１−８５２６４
【特許文献２】特開２００１−１１０６６２
【特許文献３】特開２００１−７６９５９
【特許文献４】特開２０００−３３１８５８
【特許文献５】特開２０００−３３１８６５
【特許文献６】特開２０００−１１１２２３
【特許文献７】特開２０００−１８３５３０
【特許文献８】特開平１０−１２４５５
【０００３】
近年、電子機器の高性能化、あるいは携帯機器の急速な普及に伴って、電子部品はその高密度実装化と共に高周波特性の改善も求められるようになってきている。当該要求に応えるために、電子部品の生産工程においても、素子の微細化あるいは高精度な製造を可能とする製造方法の検討が行われている。
【０００４】
例えば、電子部品としていわゆる積層セラミックコンデンサを例に取り、その製造方法について簡単に述べる。まず、所定の電気特性を有する強誘電性のセラミック粉末と有機系のバインダとを混合して得られるスラリーを、スクリーン印刷法によって、ＰＥＴフィルム等の支持体上に所定のパターンに印刷する。このようにして得られた誘電体層上に、更に金属粉末と有機系バインダとからなる金属ペーストを、所定のパターンに印刷して電極層を形成する。これら工程を順次繰り返すことにより積層体を形成し、更に焼成、端面電極の形成等の処理を経ることにより、コンデンサの製造が為されている。セラミックインダクタ等の電子部品の製造方法においても、基本的には前述のコンデンサ製造工程に準じた工程が繰り返して為されている。
【０００５】
しかしながら、前述の製造方法においては、各層の形状、厚さ、焼成時の収縮率等のばらつきに起因して、より高性能を有した電子部品の提供には限界が生じていた。そこで本出願人は、前述の
【特許文献１】あるいは
【特許文献２】に示す様な電子部品の製造方法を提案し、要求される電子部品の高性能化に対応しようとしている。
【０００６】
例えば、
【特許文献１】には、電子部品の一つである、いわゆる積層セラミックコンデンサの製造方法が開示されている。当該製造方法においては、具体的には、まず、予め導電処理が為された支持体表面に対して、感光性を有する有機系バインダとセラミック粉末とを混合して得られた感光性ペーストが所定厚さ塗布される。続いて、フォトマスクを介して、当該感光性ペーストに対する紫外線による露光処理、および現像液による現像処理が為され、空間部とセラミック部とからなる層が、支持体上に形成される。
【０００７】
ここで、電着技術により、この空間部に対してＮｉ粉とアクリル系樹脂からなる共析被膜を、セラミック部とほぼ同じ厚さとなるように析出させる。このようにして得られた、セラミック部とＮｉ粉末を含む共析被膜部とからなるシートを、一体ものとして支持体から剥離し、当該シートに対して積層、焼成、端面電極の形成等の処理を施すことにより、積層セラミックコンデンサを得ることとしている。また、
【特許文献２】には、いわゆる積層セラミックインダクタの形成方法が開示されており、当該製造方法においても、支持体上へのセラミック部と空間部との形成、当該空間部へのＡｇ粉を有する共析被膜の形成等が述べられている。
【０００８】
前述の
【特許文献１】あるいは
【特許文献２】に係る電子部品等の製造方法によれば、支持体上に形成されたシート自体にはセラミック部と共析被膜部とにおける膜厚の相違はなく、略均一な厚さとなっている。従って、従来の単純なセラミックパターンと電極パターンとを積層する方法と比較して、焼成処理等に起因する電気特性の変化が少なく、所望の電気特性を有する電子部品が再現性良く得られることとなる。
【０００９】
【発明が解決しようとする課題】
現在、電子機器等に用いられる信号の高周波化がＧＨｚ帯にまで及んでおり、前述の電子部品等においても、これに対応するために、伝送線路の低容量化、接合部での低抵抗化等、更なる高性能化が望まれている。同時に、携帯用端末への提供のために、更なる高集積化、小型化も望まれている。前述の製造方法によって得られるシートに関しても、例えばその薄膜化、あるいは導電性ペースト等の材質の最適化と並行して進めることで、ある程度の対応は可能と思われる。
【００１０】
しかしながら、前述の製造方法によって得られるシートは、セラミック部と共析被膜部との２種類の材料から構成されるのみである。従って、一シートあたり絶縁体一種類と導電体一種類からなるという制限が、電子部品製造上常に課化せられている。その結果、１）回路設計に制限が生じ、あるレベルからの高集積化が阻害される、２）例えばインダクタを含む電子部品を形成しようとした場合等では、積層する層数が極端に増加し、あるレベルからの小型化が阻害される、３）層数が増加することによって層間接続部が増加し、信頼性が低下する恐れがある、等の事態を招くことが考えられる。
【００１１】
本発明は、上記状況に鑑みて為されたものであり、積層セラミックコンデンサ、積層セラミックインダクタ等のいわゆる積層型の電子部品に関し、その高集積化、小型化、高信頼性化等に寄与し得るシートを提供することを目的としている。より具体的には、これら効果を期待し得る構成からなるシートの提供を目的としている。
【００１２】
【課題を解決するための手段】
上記課題を解決するために、本発明に係るシートは、積層型の電子部品を形成する際に用いられる電子部品の各層として用いられるシートであって、当該シートは少なくとも３種類の、それぞれ異なった物性を有する部分を有することを特徴としている。
【００１３】
なお、前述のシートは、当該シートが延在する平面方向において、異なった物性を有する部分がそれぞれ形成されることが好ましい。あるいは、前述のシートは、当該シートの厚み方向において、異なった物性を有する部分が形成されることが好ましい。なお、当該構成のシートを得るに際して、異なった物性を有する部分の全て、あるいは当該部分における特定の一つの部分を除く全ては、電着処理によって形成されることが好ましい。
【００１４】
【発明の実施の形態】
本発明の実施の形態に係るシートに関し、当該シートの形成方法をフローチャートとして図１に示している。なお、図１は、各工程におけるシートについて、これをその厚さ方向に切断した場合の断面構成を示している。まず、導電処理が施された支持体１の表面上に、所定の誘電率等の電気特性が得られるようにセラミックス粉と感光性の有機系バインダとが混合されたセラミックスラリー（３）を、所定厚さに塗布、付着させ、ステップ１の状態のシートを得る。続いて、マスクを介した紫外線等による感光性スラリーの露光処理、および現像液による現像処理を行う（ステップ２）。当該処理によって、セラミック部分３と第一の空間部分５とが形成される。
【００１５】
ステップ２において得られた第一の空間部分５に対して、電着処理によって、例えば高透磁率等の電気特性を有する粉体と感光性の有機系バインダとからなる高透磁率材部分７の形成を行い、ステップ３に示す状態のシートを得る。当該高透磁率材部分７に対して、更に、マスクを介した紫外線等による感光性高透磁率材部分の露光処理、および現像液による現像処理を行う（ステップ４）。当該処理によって、支持体１上に、セラミック部分３、高透磁率材部分７および第二の空間部分９を有するシートが形成される。
【００１６】
さらに、この第二の空間部分９に対して、電着処理によって、例えば導電性の金属粉と感光性の有機バインダとからなる導電体部分１１の形成を行い、ステップ５に示す状態のシートを得る。なお、本工程においては、例えば導電層を、その厚み方向において絶縁体層にて挟持した構成の形成についても、一例として示すこととしている。このため、導電体部分１１は、第二の空間部分９を全て充填する以前に、すなわち、その厚さがセラミック部分３の厚さに達する以前に電着処理を終了することとしている。
【００１７】
さらに残存した第二の空間部分９に対して、電着処理によって、例えば低透磁率等の電気特性を有する粉体と感光性の有機系バインダとからなる低透磁率材部分１３の形成を行い、ステップ６に示す状態のシートを得る。当該低透磁率材部分１３に対して、更に、マスクを介した紫外線等による感光性低透磁率材部分の露光処理、および現像液による現像処理を行う（ステップ７）。当該処理によって、支持体１上に、セラミック部分３、高透磁率材部分７、導電材部分１１、低透磁率材料部分１３、および第三の空間部分１５を有するシートが形成される（ステップ７）。
【００１８】
続いて、この第三の空間部分１５に対して、導電体部分１１を形成した場合と同様の材料を用いた電着処理により、追加の導電体部分１７の形成を行い、ステップ８に示す状態のシートを得る。その後、これら状態のシートから支持体１を剥離、除去し、その内部に、少なくとも３種類以上の、各々異なる電気的特性を有する部分からなるシートを得る。当該シートに対して、積層、端面電極の形成等の処理を施すことにより所望の電子部品を形成する。
【００１９】
本発明によれば、導電処理が為された支持体に対して、その表面への膜形成、その膜に対してのパターニング、パターニングによって得られた空間部に対する電着処理による新たな膜の形成といった工程を複数回繰り返している。当該工程の繰り返しによって得られるシートは、単一のシートにおいて、三次元方向に少なくとも３種類以上の異なる材質からなる部分を有することを特徴としている。
【００２０】
通常、本発明に係る構成からなるシートを形成するためには、前述の如く単一層のシートに対して複数回の感光性スラリーの塗布、当該スラリーの露光および現像を行う必要がある。すなわち、工程数の増加、これに伴うコストの増加等が生じることから、単一層のシートに着目した場合には、これを従来の製造方法からなるシートを複数層積層して当該シートを形成した方が好ましいとも考えられる。
【００２１】
しかしながら、電子部品の高性能化を進めようとした場合、シート内の特定部分に特殊な材料を配して電気特性の改善を図る、接合点を減少させる等の必要性が生じる場合も考えられる。これらを鑑みた上で電子部品製造工程全体としてみた場合には、本発明に係る構成からなるシートを用いることによって、電子部品の高性能化が図れるのみならず、工程数の大幅な削減も可能となると考えられる。
【００２２】
なお、前述の実施の形態におけるシート構成はあくまで、本発明に係る構成のシートを示すための一例である。すなわち、例えば、後述するように、導電体部分の数、配置、を変更する等、例示された工程に対して適宜変更を加え、実際に製造しようとする電子部品の構成に応じて、所望の構成からなるシートを得ることが可能である。また、例えば、積層−圧着の工程を経る際に、積層されるシート間における導電体部分の接続状態を良好な物とすべく、追加の導電体部分をセラミック部分３の上面より盛り上げる構成とする等、各部分の形成状態を改変しても良い。適宜変更を加えることで得られた複数種類のシートを積層してなるセラミックインダクタの一例を図２に示す。
【００２３】
図２はセラミックインダクタをその積層方向に切断した断面の構成を模式的に示すものである。当該複合品はシートＬ１〜Ｌ９を積層して構成されている。各々のシートには、導電体部分２１、低誘電率材料からなる第一の絶縁体部分２３、高透磁率材料からなる第二の絶縁体部分２５、第二の絶縁体部分２５より低い透磁率を有する材料からなる第三の絶縁体部２７が、任意に含まれている。各々のシート構成について、以下簡単にシートＬ５乃至Ｌ７を例として説明する。
【００２４】
シートＬ５を上面から見た状態を図３Ａに、またシートＬ５の形成工程をフローチャートとして図３Ｂにそれぞれ示す。なお、図１に示したフローチャートにおいて示した構成と同様の構成要素からなる部分には、同一の参照符号を用いることとする。まず、導電処理が施された支持体１の表面上に、所定の誘電率等の電気特性が得られるようにセラミックス粉と感光性の有機系バインダとが混合されたセラミックススラリー（３）を、所定厚さに塗布、付着させ、ステップ１の状態のシートを得る。続いて、マスクを介した紫外線等による感光性スラリーの露光処理、および現像液による現像処理を行う（ステップ２）。当該処理によって、セラミック部分３と第一の空間部分５とが形成される。
【００２５】
ステップ２において得られた第一の空間部分５に対して、電着処理によって、例えば高透磁率等の電気特性を有する粉体と感光性の有機系バインダとからなる高透磁率材部分７の形成を行い、ステップ３に示す状態のシートを得る。当該高透磁率材部分７に対して、更に、マスクを介した紫外線等による感光性高透磁率材部分７の露光処理、および現像液による現像処理を行う（ステップ４）。当該処理によって、支持体１上に、セラミック部分３、高透磁率材部分７および第二の空間部分９を有するシートが形成される。
【００２６】
さらに、この第二の空間部分９に対して、電着処理によって、低透磁率を電気特性として有する粉体と感光性の有機バインダとからなる低透磁率材部分１３の形成を行い、ステップ５に示す状態のシートを得る。当該低透磁率材部分１３に対して、更に、マスクを介した紫外線等による露光処理、および現像液による現像処理を行う（ステップ６）。当該状態において、図３Ａ中のＩ−Ｉにおける断面形状においては、露光および現像処理によって低透磁率材部分１３が除去され、再度第二の空間部９が形成される。また、ＩＩ−ＩＩにおける断面形状においては、低透磁率材部分１３はそのまま残されている。
【００２７】
続いて、第二の空間部９に対して、例えば導電性の金属等からなる導電体部分１１の形成を、セラミックス部分３と略同じ厚さになるまで行い、ステップ７に示す状態のシートを得る。その後、これら状態のシートから支持体１を剥離、除去し、その内部に、導電体部分１１、高透磁率材部分７、低透磁率材部分１３およびセラミックス部分３の異なる電気的特性を有する部分からなるシートを得る。すなわち、シートＬ５においては、当該シートが延在する平面方向において、それぞれ異なった物性を有する少なくとも３種類の部分が配置されている。
【００２８】
図３Ａに示すように、当該シートにおいて、中央部の高透磁率材部分７は、インダクタにおける芯材２５ａに対応している。導電体部分１１は芯材２５ａの略半周を取り囲むように形成されており、インダクタの一部を形成する導電体部分２１ａに対応している。芯材２５ａの残りの周囲には、低透磁率材部分１３である第三の絶縁体部分が形成されている。当該絶縁体部分は、シート積層時に、インダクタとして隣り合う導電体部分２１ａ間を絶縁するための離間絶縁部分２７ａとして作用する。これら導電体部分２１ａおよび離間絶縁部分２７ａの周囲には高透磁率材部分７が配置されており、当該部分は芯材２５ａと共に磁束量を増加させる効果を持つ絶縁体部分２５ｂとして作用する。さらにその周囲には、セラミック部分３が、第一の絶縁体部分からなる保護層２３ａを形成している。
【００２９】
シートＬ６を上面から見た状態を図４Ａに、またシートＬ６の形成工程をフローチャートとして図４Ｂに示す。当該工程は、前述したシートＬ５の形成工程と概略同様の工程からなっている。異なる点は、低透磁率材部分１３からなる離間絶縁体部分２７ｂを芯材２５ａのほぼ全周を取り巻くように形成すること、および当該周囲の一部にのみ導電体部分１１を形成することにある。当該導電体部分１１は、個々のシートに形成されたインダクタの一部を各々接続するための接続用導電体部分２１ｂとして作用する。すなわち、シートＬ６においても、当該シートが延在する平面方向において、それぞれ異なった物性を有する少なくとも３種類の部分が配置されている。
【００３０】
なお、これらシートＬ５の上方にＬ６を積層することにより、後述するシートＬ７と同等のシートを形成することも可能である。これらシートを順次積層することにより、接続用導電体部分２１ｂを介して導電体部分２１ａが連続的に接続され、インダクタ本体が形成される。
【００３１】
本発明に係るシートにおいては、例えばシートＬ７に示すような、シートの厚み方向に物性の異なる部分が形成されたものも含まれる。シートＬ７に関して、これを上面から見た状態を図５Ａに、また、シートＬ７の形成工程を示すフローチャートとして、図５Ａ中のＩ−Ｉ、ＩＩ−ＩＩ、およびＩＩＩ−ＩＩＩにおける断面形状を図５Ｂに示す。なお、前述の通りシートＬ７はＬ５の上方にＬ６を積層したものと同等であり、シートＬ７の厚さ方向で下半分はＬ５に、また同上半分をＬ６にそれぞれ対応しているため、具体的な構成についての説明は省略する。
【００３２】
以下、シートＬ７の形成工程について述べる。まず、導電処理が施された支持体１の表面上に、所定の誘電率等の電気特性が得られるようにセラミックス粉と感光性の有機系バインダとが混合されたセラミックススラリー（３）を、所定厚さに塗布、付着させ、ステップ１の状態のシートを得る。続いて、マスクを介した紫外線等による感光性スラリーの露光処理、および現像液による現像処理を行う（ステップ２）。当該処理によって、セラミック部分３と第一の空間部分５とが形成される。
【００３３】
ステップ２において得られた第一の空間部分５に対して、電着処理によって、例えば高透磁率等の電気特性を有する粉体と感光性の有機系バインダとからなる高透磁率材部分７の形成を行い、ステップ３に示す状態のシートを得る。当該高透磁率材部分７に対して、更に、マスクを介した紫外線等による感光性高透磁率材部分７の露光処理、および現像液による現像処理を行う（ステップ４）。当該処理によって、支持体１上に、セラミック部分３、高透磁率材部分７および第二の空間部分９を有するシートが形成される。
【００３４】
さらに、この第二の空間部分９に対して、電着処理によって、低透磁率を電気特性として有する粉体と感光性の有機バインダとからなる低透磁率材部分１３の形成を行い、ステップ５に示す状態のシートを得る。当該低透磁率材部分１３に対して、更に、マスクを介した紫外線等による露光処理、および現像液による現像処理を行う（ステップ６）。当該状態において、図５Ａ中のＩ−ＩおよびＩＩ−ＩＩにおける断面形状においては、露光および現像処理によって低透磁率材部分１３が除去され、再度第二の空間部９が形成される。また、ＩＩＩ−ＩＩＩにおける断面形状においては、低透磁率材部分１３はそのまま残されている。
【００３５】
続いて、第二の空間部９に対して、例えば導電性の金属等からなる導電体部分１１の形成を、所定の厚さになるまで行い、ステップ７に示す状態のシートを得る。更に、導電体部分１１の上部に、電着処理によって、低透磁率を電気特性として有する粉体と感光性の有機バインダとからなる低透磁率材部分１３の形成を行い、ステップ８に示す状態のシートを得る。当該低透磁率材部分１３に対して、更に、マスクを介した紫外線等による露光処理、および現像液による現像処理を行う（ステップ９）。当該状態において、図５Ａ中のＩ−Ｉにおける断面形状においては、露光および現像処理によって低透磁率材部分１３が部分的に除去され、第三の空間部１５が形成される。また、ＩＩ−ＩＩにおける断面形状においては、導電体部分１１の上部に形成された低透磁率材部分１３がそのまま残されている。
【００３６】
さらに、第三の空間部１５に対して導電性の金属からなる導電体部分１７を、セラミックス部分３の上面とその上面とが略一致するように形成する。以上の工程を経ることによって、基体１上には、線Ｉ−Ｉ、ＩＩ−ＩＩ、およびＩＩＩ−ＩＩＩに沿った切断面において、図に示す形状をそれぞれ有するシートが得られる。その後、これら状態のシートから支持体１を剥離、除去し、その内部に、導電体部分１１および１７、高透磁率材部分７、低透磁率材部分１３およびセラミックス部分３の異なる電気的特性を有する部分からなるシートを得る。すなわち、シートＬ５においては、当該シートが延在する平面方向および厚み方向において、それぞれ異なった物性を有する複数種類の部分が配置されている。
【００３７】
以上の構成からなるシートを予め複数枚作製し、各々のシートにおける導電体部分２１ａが接続用導電体部分２１ｂを介して連続的に接続されるようにこれらシートを積層することにより、インダクタ本体が形成される。なお、ここではシートＬ７を例として、これを単一のシートとして形成し、且つこれを積層する場合について述べている。しかしながら、前述の通り当該シートを二つの層、例えば図２におけるシートＬ５およびＬ６の二層から形成されるように構成することとしても良い。この様にシートを分割することにより、積層工程が増加する反面、層形成工程を減らすことが可能となり、例えば積層精度の影響を受けにくい層構成の場合には、トータルとしての生産性の向上が図れる。即ち、コスト、層構成等に応じて、複雑な構成のシートを単一であるいは分割して形成することにより工程の自由度を高くするといった効果が得られる。
【００３８】
本例においては、インダクタにおける巻き線間各々の間には第三の絶縁体部２７が配置され、且つインダクタ自体が高リアクタンスを有する第二の絶縁体部分２５に包まれている。以上の構成を得ることにより、従来からの積層セラミックインダクタより更に優れた特性を有するインダクタを提供することが可能となる。
【００３９】
本発明によれば、異なる種々の材料を同一シート内に形成することが可能である。従って、図２に示したようなインダクタを構成することが可能であり、浮遊容量、クロストーク等をより低下し、更に小型化且つ高集積化を達成した積層型の電子部品の製造が可能となる。また、図中明示されていないが、本発明に係るシートを用いることによって、配線部２１ｃの配置を、インダクタ形成時に任意の配置に引き回すことも可能となる。従って、これら配線部の配置の適正化を図ることも容易となる。すなわち、本発明に係る構成のシートを用いることによりａ）回路設計の自由度が向上してより高集積化が可能となる、ｂ）複合品形成の際においても積層層数の増加は生じず電子部品としての小型化が可能である、更にｃ）層数の減少に伴って層間での配線の接続が減り、信頼性が向上し、更には電子部品が完成に至るまでの工程数の短縮が見込める、といった効果が得られる。
【００４０】
なお、本発明に係るシートに関してその形成方法について前述したが、ここで述べられた支持体等、各種材料に関しては特に限定されない。支持体としては、ステンレス系の薄板、導電処理が表面に為されたＰＥＴフィルム、導電処理が表面に為されたガラス基板等、種々の材料が使用可能である。また、支持体表面に離型用の処理を施す場合があるが、当該処理としては、Ｎｉ−ＰＴＦＥ無電解メッキ、ステンレス粉末とテフロン（登録商標）樹脂との混合被膜の表面形成等がある。
【００４１】
また、金属粉としてはＡｇ、Ｃｕ、Ｎｉ等の粉体が使用可能であり、感光性バインダとしては、その粘度、感光性等を勘案し、金属粉の選択と含め、種々の材料から適宜選択されることが望ましい。また、上述のシート形成方法においては、導電体部分の形成についても、金属粉を含有した感光性の材料を電着形成することとしている。しかしながら、更なる材料形成の必要がない場合には、この導電体部分を電着技術の一つであるメッキにより形成することとし、導電体部分がほぼ金属からのみ構成されることとしても良い。
【００４２】
また、本発明に係るシートにおける各部分は、第一の絶縁体部分を除いて、各々電着技術を用いてその形成工程が為されている。しかしながら、本発明はこれに限定されず、ペーストの塗布等、通常の膜形成に用いられる種々の方法を用いることが可能である。しかしながら、この場合、導電体部分の形成に関しては、導電性をより高める観点から、メッキ等の技術によることが好ましい場合も考えられる。
【００４３】
【本発明の効果】
本発明に係るシートを用いて積層型の電子部品を製造することにより、回路設計の自由度の向上、積層数の減少化、層間での接続箇所の低減化等が図れる。更に、異なる回路が積層工程のみで同時に製造可能となり、適当な材質を適当な箇所に配置可能であることから電子部品としての性能向上が図れ、結果として、電子部品としてのコストパフォーマンスも向上する、といった効果が得られる。
【００４４】
また、当該シートにおいては、フォト加工によって各種材料の配置を決定していることから、形成位置の精度が高く、且つ電着あるいはメッキ処理によって層厚さを規定することから厚さ精度も高い。従って、設計値に対する特性のばらつきが小さい電子部品が得られる。また、電着等の処理によって必要部分にのみ層形成が為されることから、材料の無駄が無く、製造コストの低減が図れる。更に、各種シートを形成後、これらを積層して電子部品を得ることから、電子部品に求められる特性に応じて、積層するシートの種類あるいは積層形式等を変更することが可能である。従って、本発明に係るシートを用いることによって、多品種少量生産にも対応可能な電子部品の製造工程の構築が容易である。
【図面の簡単な説明】
【図１】本発明に係るシートの形成方法を示すフローチャートである。
【図２】本発明に係るシートを用いて製造した電子部品の一例を示す図である。
【図３Ａ】図２に示した電子部品におけるシートＬ５に関して、当該シートを上面から見た状態を示す図である。
【図３Ｂ】シートＬ５の形成方法を示すフローチャートである。
【図４Ａ】図２に示した電子部品におけるシートＬ６に関し、当該シートを上面から見た状態を示す図である。
【図４Ｂ】シートＬ６の形成方法を示すフローチャートである。
【図５Ａ】図２に示した電子部品におけるシートＬ７に関し、当該シートを上面から見た状態を示す図である。
【図５Ｂ】シートＬ７の形成方法を示すフローチャートである。
【符号の説明】
１：支持体
３：セラミック部分
５：第一の空間部分
７：高透磁率材料部分
９：第二の空間部分
１１、１７：導電体部分
１３：低透磁率材料部分
１５：第三の空間部分
２１：導電体部分
２３：第一の絶縁体部分
２５：第二の絶縁体部分
２７：第三の絶縁体部分
２９：第四の絶縁体部分
【図１】
2004247679.tif 000003
【図２】
2004247679.tif 000004
【図３Ａ】
2004247679.tif 000005
【図３Ｂ】
2004247679.tif 000006
【図４Ａ】
2004247679.tif 000007
【図４Ｂ】
2004247679.tif 000008
【図５Ａ】
2004247679.tif 000009
【図５Ｂ】
2004247679.tif 000010